(57)【要約】【課題】下引き層に用いる特定の有機化合物中の着色不純物を効率的に除去し、感度特性が良好な電子写真感光体の製造方法を提供する。【解決手段】式（１）で示される化合物を含む組成物を有機溶剤に溶解し、マグネシウムを１５質量％以上含有し、かつ、体積平均粒径が１０μｍ以上５００μｍ以下である塩基性吸着剤を用いて、該組成物を精製処理する工程と、該塩基性吸着剤を除去し、得られた精製処理後の該組成物を含む溶液に金属酸化物粒子を分散させて下引き層用塗布液を調製する工程と、該下引き層用塗布液の塗膜を形成し、該塗膜を乾燥させて下引き層を形成する工程とを有する。【選択図】  なし【特許請求の範囲】
【請求項１】
支持体、該支持体上に形成された下引き層および該下引き層上に形成された感光層を有する電子写真感光体の製造方法において、該製造方法が、
（ｉ）下記式（１）で示される化合物を含む組成物を有機溶剤に溶解し、塩基性吸着剤を用いて、該組成物を精製処理する工程と、
（ｉｉ）該工程（ｉ）の後、該塩基性吸着剤を除去し、得られた精製処理後の該組成物を含む溶液に金属酸化物粒子を分散させて下引き層用塗布液を調製する工程と、
（ｉｉｉ）該下引き層用塗布液の塗膜を形成し、該塗膜を乾燥させて下引き層を形成する工程と
を有し、
該塩基性吸着剤が、マグネシウムを１５質量％以上含有し、かつ、体積平均粒径が１０μｍ以上５００μｍ以下であることを特徴とする電子写真感光体の製造方法。
【化１】
2014211619.tif 000011
（式（１）中、Ｒ１〜Ｒ１０は、それぞれ独立に、水素原子、ハロゲン原子、ヒドロキシ基、アルキル基、アルコキシ基、またはアミノ基を示す。Ｒ１〜Ｒ１０の少なくとも１つは、ヒドロキシ基である。）
【請求項２】
前記塩基性吸着剤が、下記組成式（２）で示される化合物である請求項１に記載の電子写真感光体の製造方法。
Ｍｇ２＋１−ｘＡｌ３＋ｘ（ＯＨ）２Ａｎ−ｘ／ｎ・ｍＨ２Ｏ    （２）
（式（２）中、Ａｎ−はｎ価のアニオンを示す。Ｘは、０．２０≦ｘ≦０．３３であり、０＜ｍである。）
【請求項３】
前記式（１）において、Ｒ１〜Ｒ１０の少なくとも３つがヒドロキシ基である、請求項１または２に記載の電子写真感光体の製造方法。
【請求項４】
前記工程（ｉ）は、さらに、モレキュラーシーブを用い、
前記工程（ｉｉ）は、さらに、該モレキュラーシーブを除去する請求項１〜３のいずれか１項に記載の電子写真感光体の製造方法。
【請求項５】
前記工程（ｉ）において、前記塩基性吸着剤の添加量が前記組成物に対して５０質量％以上５００質量％以下である請求項１〜４のいずれか１項に記載の電子写真感光体の製造方法。
【請求項６】
前記金属酸化物粒子が、酸化亜鉛粒子である請求項１〜５のいずれか１項に記載の電子写真感光体の製造方法。
【請求項７】
前記工程（ｉｉ）において、前記精製処理された式（１）で示される化合物を含む組成物の含有量が前記金属酸化物粒子に対して０．０５質量％以上４質量％以下である請求項１〜６のいずれか１項に記載の電子写真感光体の製造方法。
【発明の詳細な説明】
【技術分野】
【０００１】
本発明は、電子写真感光体の製造方法に関する。
【背景技術】
【０００２】
有機電子写真感光体（以下、「電子写真感光体」と称する）は、近年の複写機、レーザービームプリンター等の普及により市場で用いられるようになっている。電子写真感光体として、金属酸化物粒子を含有する下引き層と、該下引き層上に形成された感光層とを有する電子写真感光体が用いられている。
また、下引き層には、電気特性の安定化、画質欠陥の抑制などを目的として、有機化合物を添加することが行われている。特許文献１には、下引き層が、金属酸化物粒子とともにアントラキノン化合物などのアクセプター性化合物を含有する技術が開示されている。前記アクセプター性化合物は、特に、金属酸化物粒子と反応可能な基を有することが好ましいとされ、下引き層にアクセプター性を付与することで、ゴースト現象が抑制されることが記載されている。
一方、特許文献２には、下引き層に、紫外線吸収剤として知られるベンゾフェノン化合物を含有する技術が開示され、電荷輸送物質の紫外線による劣化を抑制することにより、電子写真感光体の繰り返し使用による電気特性の低下が抑制されている。
【先行技術文献】
【特許文献】
【０００３】
【特許文献１】特開２００６−２２１０９４号公報
【特許文献２】特開昭５８−０１７４５０号公報
【発明の概要】
【発明が解決しようとする課題】
【０００４】
しかしながら、これらの金属酸化物粒子と反応可能な基を有する有機化合物の中には、金属酸化物粒子と相互作用したときに、露光手段として用いられる半導体レーザーの光を吸収しやすくなるものがある。現在、露光手段としてよく用いられている半導体レーザーの発振波長は、６５０〜８２０ｎｍであるが、この波長領域のレーザー光に対して下引き層表面の反射率が低いと、電子写真感光体の感度が低下する場合がある。
【０００５】
したがって、金属酸化物粒子と相互作用したときに前記波長領域の光吸収が少ない化合物を用いることが好ましいが、そのような化合物を選択した場合でも、その化合物の合成過程によっては、主成分以外の着色不純物を含んでいる場合がある。その結果、前記同様にレーザー光に対する下引き層の反射率が低下し、感度が低下する場合がある。
【０００６】
以上述べたように、下引き層に金属酸化物粒子と有機化合物を用いたときに、その着色不純物による電子写真感光体の感度低下を改善する必要がある。本発明は、上記課題に鑑みてなされたものであり、下引き層に用いる特定の有機化合物中の着色不純物を効率的に除去し、感度特性が良好な電子写真感光体の製造方法を提供することを目的とする。
【課題を解決するための手段】
【０００７】
本発明者らが検討した結果、下引き層に金属酸化物粒子、および特定の方法で精製した下記式（１）で示されるベンゾフェノン化合物を用いた場合に、精製を行わずに用いた場合と比較して、電子写真感光体の感度特性が向上することが分かった。
すなわち、本発明は、支持体、該支持体上に形成された下引き層および該下引き層上に形成された感光層を有する電子写真感光体の製造方法において、該製造方法が、
（ｉ）下記式（１）で示される化合物を含む組成物を有機溶剤に溶解し、塩基性吸着剤を用いて、該組成物を精製処理する工程と、
（ｉｉ）該工程（ｉ）の後、該塩基性吸着剤を除去し、得られた精製処理後の該組成物を含む溶液に金属酸化物粒子を分散させて下引き層用塗布液を調製する工程と、
（ｉｉｉ）該下引き層用塗布液の塗膜を形成し、該塗膜を乾燥させて下引き層を形成する工程と
を有し、
該塩基性吸着剤が、マグネシウムを１５質量％以上含有し、かつ、体積平均粒径が１０μｍ以上５００μｍ以下であることを特徴とする電子写真感光体の製造方法に関する。
【０００８】
【化１】
2014211619.tif 000002
式（１）中、Ｒ１〜Ｒ１０は、それぞれ独立に、水素原子、ハロゲン原子、ヒドロキシ基、アルキル基、アルコキシ基、またはアミノ基を示す。Ｒ１〜Ｒ１０の少なくとも１つは、ヒドロキシ基である。
【発明の効果】
【０００９】
本発明の電子写真感光体の製造方法により、下引き層に用いる式（１）で示されるベンゾフェノン化合物の着色不純物を効率的に除去し、感度特性が良好な電子写真感光体の製造方法を提供することができる。
【発明を実施するための形態】
【００１０】
本発明は、電子写真感光体の下引き層を、以下の（ｉ）〜（ｉｉｉ）の工程により形成することを特徴とする。
（ｉ）下記式（１）で示される化合物を含む組成物を有機溶剤に溶解し、マグネシウムを１５質量％以上含有し、かつ、体積平均粒径が１０μｍ以上５００μｍ以下である塩基性吸着剤を用いて、該組成物を精製処理する工程、
（ｉｉ）該工程（ｉ）の後、該塩基性吸着剤を除去し、得られた精製処理後の該組成物を含む溶液に金属酸化物粒子を分散させて下引き層用塗布液を調製する工程、および
（ｉｉｉ）該下引き層用塗布液の塗膜を形成し、該塗膜を乾燥させて下引き層を形成する工程。
【００１１】
【化２】
2014211619.tif 000003
式（１）中、Ｒ１〜Ｒ１０は、それぞれ独立に、水素原子、ハロゲン原子、ヒドロキシ基、アルキル基、アルコキシ基、またはアミノ基を示す。Ｒ１〜Ｒ１０の少なくとも１つは、ヒドロキシ基である。
【００１２】
・工程（ｉ）：  式（１）で示される化合物
式（１）で示される化合物を、金属酸化物粒子と共に下引き層に含有させることで、電気特性が安定化し、画像欠陥が少ない画像を出力することが可能である。
以下の式（１−１）、（１−３）〜（１−２０）に、式（１）で示される化合物の具体例を示すが、本発明は、これらに限定されるものではない。
【００１３】
【化３】
2014211619.tif 000004
【００１４】
【化４】
2014211619.tif 000005
【００１５】
これらの中でも、式（１）で示される化合物における置換基Ｒ１〜Ｒ１０の少なくとも３つはヒドロキシ基であるものが金属酸化物粒子との相互作用の点から好ましい。
工程（ｉ）において、上記塩基性吸着剤を用いた精製の方法は、塩基性吸着剤と組成物を接触させることができるものであれば、いずれの方法でもよい。
【００１６】
有機溶剤
工程（ｉ）において、式（１）で示される化合物を含む組成物を溶解させる有機溶剤は、式（１）で示される化合物を溶解させるものであれば特に限定されない。有機溶剤として、たとえば、アルコール系、ケトン系、エーテル系、エステル系、脂肪族ハロゲン化炭化水素系、芳香族化合物系が挙げられる。
【００１７】
塩基性吸着剤
工程（ｉ）において、マグネシウムを１５質量％以上含有し、かつ、体積平均粒径が１０μｍ以上５００μｍ以下である塩基性吸着剤を用いて精製を行うことにより、式（１）で示される化合物を含む組成物から、着色不純物を効率的に吸着させることができる。塩基性吸着剤中のマグネシウムは、酸化マグネシウム、あるいは水酸化マグネシウムとして吸着剤中に含有されることが多いが、吸着剤の全質量に対してマグネシウム元素の比率が１５質量％以上であるものを使用することが必要である。
着色不純物の効率良く吸着させる観点から、塩基性吸着剤の添加量は、式（１）で示される化合物を含む組成物に対して５０質量％以上５００質量％以下とすることが好ましい。より好ましくは、５０質量％以上４００質量％以下である。
【００１８】
また、塩基性吸着剤の組成としては、マグネシウムの他、アルミニウム、ケイ素などの酸化物や水酸化物を含んでいてもよい。かかる塩基性吸着剤としては、たとえば、ケイ酸マグネシウム、シリカ・マグネシア、マグネシウム・アルミニウム酸化物、ハイドロタルサイト等、及びこれらの混合物が使用できる。
工程（ｉ）において、前記塩基性吸着剤を用いることで、式（１）で示される化合物を含む組成物に含まれる着色不純物が除去されるメカニズムに関して、本発明者らは以下のように推測している。すなわち、式（１）で示される化合物を含む組成物に含まれる着色不純物は、酸性物質であると推測される。酸化マグネシウム、あるいは水酸化マグネシウムは反応性の高い塩基性の物質であり、マグネシウムを１５質量％以上の割合で含有する塩基性吸着剤は、酸吸着能が高いと考えられる。
特に、下記組成式（２）で示される化合物（ハイドロタルサイト類化合物）は、アニオン交換体として知られており、酸性物質を高効率で吸着させることができる。
Ｍｇ２＋１−ｘＡｌ３＋ｘ（ＯＨ）２Ａｎ−ｘ／ｎ・ｍＨ２Ｏ    （２）
式（２）中、Ａｎ−はｎ価のアニオンを示す。ｘは、０．２０≦ｘ≦０．３３であり、０＜ｍである。
【００１９】
かかるハイドロタルサイト類化合物としては、天然鉱物の組成であり最も典型的なＭｇ６Ａｌ２（ＯＨ）１６ＣＯ３・４Ｈ２Ｏの他、これに類似した不定比化合物Ｍｇ４．５Ａｌ２（ＯＨ）１３ＣＯ３・３．５Ｈ２Ｏ等が使用できる。合成ハイドロタルサイトは、前記組成式（２）のｘがおよそ０．２０≦ｘ≦０．３３の間で連続的に変化でき、塩基性吸着剤としてこれらの化合物を用いることができる。
【００２０】
組成式（２）で示されるハイドロタルサイト類化合物は、マグネシウムとアルミニウムの水酸化物からなる層状構造を有し、層間にアニオン（通常ＣＯ３−）と水が存在するが、これを利用して、アニオン交換反応が起こることが知られている。
たとえば、塩基性吸着剤をＨＣｌと接触させると、塩基性吸着剤中のＣＯ３イオンとＨＣｌ中のＣｌイオンの交換反応が起こり、系内のＨＣｌは除去され、Ｈ２ＯとＣＯ２が放出される。このようにして、式（１）で示される化合物を含む組成物に含まれる酸性の着色不純物も同様に、ハイドロタルサイト類化合物に吸着され、溶剤中から着色不純物が効率的に除去されると推測している。
【００２１】
工程（ｉ）において、塩基性吸着剤の体積平均粒径は、１０μｍ以上５００μｍ以下のものを使用する。塩基性吸着剤の体積平均粒径が１０μｍ未満であると、工程（ｉｉ）の塩基性吸着剤の除去においてフィルターを使用する場合、フィルターが目詰まりする恐れがある。逆に、塩基性吸着剤がフィルターを抜けてしまい、下引き層用塗布液中に塩基性吸着剤が混入する恐れがある。
一方、体積平均粒径が５００μｍより大きいと、着色不純物と接触する塩基性吸着剤の表面積が小さくなるため、精製の効率が低下する。また、使用する塩基性吸着剤の量は、塩基性吸着剤の能力と除去する着色不純物の量によって、適宜設定することができる。
【００２２】
工程（ｉ）において、使用する塩基性吸着剤は、マグネシウムを１５質量％以上含有し、かつ、体積平均粒径が１０μｍ以上５００μｍ以下である塩基性吸着剤であれば、組成の異なるもの、粒径の異なるもの等、２種類以上のものを混合して使用してもよい。
また、「マグネシウムを１５質量％以上含有し、かつ、体積平均粒径が１０μｍ以上５００μｍ以下である塩基性吸着剤」以外の他の吸着剤を同時、あるいは前後して使用してもよい。かかる吸着剤としては、たとえば、モレキュラーシーブ（合成ゼオライト）、シリカゲル、活性アルミナ、活性白土、シリカ・マグネシア製剤等が挙げられる。特に、モレキュラーシーブを使用すると、水を含む吸着剤を用いて精製することで系内に放出された水を、効率的に取り除くことができる。
【００２３】
・工程（ｉｉ）  工程（ｉｉ）において、吸着剤の除去は、フィルターろ過、遠心分離、上澄み液の分離などの一般的な手法を適宜用いることができる。
金属酸化物粒子
金属酸化物粒子は、酸化チタン粒子、酸化亜鉛粒子、酸化スズ粒子、酸化ジルコニウム粒子、または酸化アルミニウム粒子が挙げられる。これらの金属酸化物粒子は、塗布液の分散性、電子写真感光体の電気特性の面から、表面処理を施されていることが好ましい。中でも、表面処理された酸化亜鉛粒子が、電気特性の面から好ましい。また、本発明に係る金属酸化物粒子は、金属酸化物種の異なるもの、表面処理の異なるもの、または比表面積の異なるもの等の２種類以上を混合して用いることもできる。
【００２４】
工程（ｉｉ）において、精製処理された式（１）で示される化合物を含む組成物の含有量は、金属酸化物粒子に対して０．０５質量％以上４質量％以下であることが好ましい。上述の範囲内であると塗布液の安定性が十分に得られるためより好ましい。
工程（ｉｉ）において、下引き層用塗布液の調製には、有機樹脂を金属酸化物粒子に対して１０質量％以上５０質量％以下含有させることが好ましい。下引き層の有機樹脂としては、たとえば、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート、ポリアセタール、ポリアミドイミド、ポリアミド、ポリアリルエーテル、ポリイミド、ポリウレタン、ポリエステル、ポリエチレン、ポリカーボネート、ポリスチレン、ポリスルホン、ポリビニルアルコール、ポリブタジエン、ポリプロピレンが挙げられる。また、１種あるいは２種以上のものを混合して用いることができる。これらの中でも、ポリウレタンが好ましい。
【００２５】
工程（ｉｉ）において、下引き層用塗布液の調製は、精製処理後の式（１）の化合物を含む組成物を含む溶液と金属酸化物粒子、有機樹脂、および溶剤をともに分散処理してもよい。あるいは、精製処理後の式（１）の化合物を含む組成物を含む溶液と金属酸化物粒子をともに分散処理した後、有機樹脂を溶解させた液を加え、さらに分散処理を行ってもよい。分散方法としては、たとえば、ホモジナイザー、ペイントシェイカー、超音波分散機、ボールミル、サンドミル、ロールミル、振動ミル、アトライター、液衝突型高速分散機を用いた方法が挙げられる。
【００２６】
また、工程（ｉｉ）において、下引き層の表面粗さや透過率の調整、または下引き層のひび割れ軽減などを目的として、必要に応じて、有機樹脂微粒子、レベリング剤を含有させてもよい。有機樹脂粒子としては、シリコーン粒子等の疎水性有機樹脂粒子や、架橋型ポリメタクリレート樹脂（ＰＭＭＡ）粒子等の親水性有機樹脂粒子等を用いることができる。
【００２７】
・工程（ｉｉｉ）
工程（ｉｉｉ）において、下引き層用塗布液の塗膜を形成するための塗布方法としては、浸漬塗布法、スプレーコーティング法、スピンナーコーティング法、ビードコーティング法、ブレードコーティング法、及びビームコーティング法等の塗布方法が挙げられる。乾燥方法としては、加熱乾燥または／及び送風乾燥が用いられる。
下引き層の膜厚は、０．５〜３０μｍ程度が好ましく、特に１〜２５μｍであることがより好ましい。
【００２８】
次に、本発明の製造方法により形成される電子写真感光体について述べる。本発明による電子写真感光体は、支持体（導電性支持体）と、該支持体上に形成された下引き層および該下引き層上に形成された感光層を有する。感光層は、電荷発生層物質と電荷輸送物質とを単一の層に含有する単層型感光層、電荷輸送物質を含有する電荷輸送層と電荷発生物質を含有する電荷発生層とに機能分離した機能分離型（積層型）感光層のいずれの構成を有してもよい。
電子写真特性の点では、機能分離型（積層型）が好ましく、支持体側から電荷発生層、電荷輸送層の順に積層した機能分離型（積層型）がより好ましい。また、必要に応じて感光層上にさらに保護層を設けてもよい。
【００２９】
支持体としては、導電性支持体であることが好ましく、たとえば、アルミニウム、アルミニウム合金、ステンレス、ニッケルなどの金属製（合金製）の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子な適当な結着樹脂とともにプラスチックや紙に含浸した支持体や、導電性結着樹脂を有するプラスチック製の支持体を用いることもできる。
【００３０】
また、支持体の形状としては、円筒状やベルト状が挙げられるが、円筒状が好ましい。また、支持体の表面は、レーザー光の散乱による干渉縞の抑制を目的として、切削処理、粗面化処理、またはアルマイト処理を施してもよい。
支持体と下引き層との間には、レーザー光の散乱による干渉縞の抑制や、支持体の傷の被覆を目的とした導電層を設けてもよい。導電層は、カーボンブラック、導電性粒子を結着樹脂に分散させて形成することができる。導電層の膜厚は５〜４０μｍであることが好ましく、特には１０〜３０μｍであることが好ましい。
【００３１】
支持体または導電層と感光層（電荷発生層、電荷輸送層）との間には、本発明の方法により下引き層が設けられる。下引き層上には、感光層が設けられる。
電荷発生物質としては、例えば、アゾ顔料、フタロシアニン顔料、インジゴ顔料、ペリレン顔料、多環キノン顔料、スクワリリウム色素、ピリリウム塩およびチアピリリウム塩、トリフェニルメタン色素、キナクリドン顔料、アズレニウム塩顔料、シアニン顔料、アントアントロン顔料、ピラントロン顔料、キサンテン色素、キノンイミン色素、スチリル色素などが挙げられる。
【００３２】
これらの中でも、フタロシアニン顔料、アゾ顔料が感度の点から好ましく、特にフタロシアニン顔料がより好ましい。また、フタロシアニン顔料の中でも、特に、オキシチタニウムフタロシアニン、あるいはクロロガリウムフタロシアニン、ヒドロキシガリウムフタロシアニンが優れた電荷発生効率を示す。これらの電荷発生物質は、１種のみ用いてもよく、２種以上用いてもよい。
【００３３】
感光層が積層型である場合、電荷発生層を形成するための結着樹脂としては、例えば、アクリル樹脂、アリル樹脂、アルキッド樹脂、エポキシ樹脂、ジアリルフタレート樹脂、スチレン−ブタジエンコポリマー、ブチラール樹脂、ベンザール樹脂、ポリアクリレート、ポリアセタール、ポリアミドイミド、ポリアミド、ポリアリルエーテル、ポリアリレート、ポリイミド、ポリウレタン、ポリエステル、ポリエチレン、ポリカーボネート、ポリスチレン、ポリスルホン、ポリビニルアセタール、ポリブタジエン、ポリプロピレン、メタクリル樹脂、ユリア樹脂、塩化ビニル−酢酸ビニルコポリマー、酢酸ビニル樹脂、塩化ビニル樹脂が挙げられる。これらの中でも、ブチラール樹脂が好ましい。これらは、単独、混合または共重合体として、１種または２種以上用いることができる。
【００３４】
電荷発生層は、電荷発生物質を結着樹脂および溶剤とともに分散処理して得られる電荷発生層用塗布液の塗膜を形成し、得られた塗膜を乾燥させることによって形成することができる。分散方法としては、ホモジナイザー、超音波分散機、ペイントシェイカー、ボールミル、サンドミル、ロールミル、振動ミル、アトライター、液衝突型高速分散機を用いた方法が挙げられる。電荷発生物質と結着樹脂との割合は、質量比で０．３：１〜１０：１の範囲が好ましい。
【００３５】
電荷発生層用塗布液に用いられる溶剤は、例えば、アルコール、スルホキシド、ケトン、エーテル、エステル、脂肪族ハロゲン化炭化水素、芳香族化合物が挙げられる。
電荷発生層の膜厚は５μｍ以下であることが好ましく、特には０．１μｍ以上２μｍ以下であることがより好ましい。また、電荷発生層には、種々の増感剤、酸化防止剤、紫外線吸収剤、可塑剤を必要に応じて添加することもできる。
【００３６】
電荷輸送物質としては、例えば、トリアリールアミン化合物、ヒドラゾン化合物、スチリル化合物、スチルベン化合物、ブタジエン化合物などが挙げられる。これらの中でも、電荷の高移動化という観点から、トリアリールアミン化合物が好ましい。
感光層が積層型である場合、電荷輸送層に用いられる結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド、ポリアミドイミド、ポリアミド、ポリアリルエーテル、ポリアリレート、ポリイミド、ポリウレタン、ポリエステル、ポリエチレン、ポリカーボネート、ポリスルホン、ポリフェニレンオキシド、ポリブタジエン、ポリプロピレン、メタクリル樹脂などが挙げられる。特には、ポリアリレート、ポリカーボネートが好ましい。これらは、単独、混合または共重合体として１種または２種以上用いることができる。
【００３７】
電荷輸送層は、電荷輸送物質と結着樹脂を溶剤に溶解させて得られる電荷輸送層用塗布液の塗膜を形成し、得られた塗膜を乾燥させることによって形成することができる。電荷輸送物質と結着樹脂との割合は、質量比で０．３：１〜１０：１の範囲が好ましい。また、クラックを抑制する観点から、乾燥温度は６０℃以上１５０℃以下が好ましく、特には８０℃以上１２０℃以下がより好ましい。また、乾燥時間は１０分以上６０分以下が好ましい。
電荷輸送層用塗布液に用いられる溶剤としては、例えば、プロパノールやブタノールなどのアルコール（特に炭素原子数３以上のアルコール）、アニソール、トルエン、キシレン、クロロベンゼンなどの芳香族炭化水素、メチルシクロヘキサン、エチルシクロヘキサンなどが挙げられる。
【００３８】
また、電荷輸送層を積層構成とする場合は、電子写真感光体の表面側の電荷輸送層は、以下のような層にしてもよい。すなわち、電子写真感光体の機械的強度を高めるために、連鎖重合性官能基を有する電荷輸送物質を重合および／または架橋させて得られる層としてもよい。連鎖重合性官能基としては、例えば、アクリル基、アルコキシシリル基、エポキシ基などが挙げられる。連鎖重合性官能基を有する電荷輸送物質を重合および／または架橋させるためには、熱、光、放射線（電子線など）を用いることができる。
【００３９】
電子写真感光体の電荷輸送層が１層（単層）である場合、その電荷輸送層の膜厚は５μｍ以上４０μｍ以下であることが好ましく、特には８μｍ以上３０μｍ以下であることがより好ましい。
電荷輸送層を積層構成とした場合の電子写真感光体の支持体側の電荷輸送層の膜厚は、５μｍ以上３０μｍ以下であることが好ましく、電子写真感光体の表面側の電荷輸送層については、１μｍ以上１０μｍ以下であることが好ましい。また、電荷輸送層には、酸化防止剤、紫外線吸収剤、可塑剤などを必要に応じて添加することもできる。
【００４０】
感光層上には、該感光層を保護することを目的とした保護層を設けてもよい。保護層は、上述した各種結着樹脂を溶剤に溶解させて得られる保護層用塗布液を塗布し、これを乾燥させることによって形成することができる。また、樹脂モノマーあるいはオリゴマーを溶剤に溶解させて得られる保護層用塗布液の塗膜を形成し、得られた塗膜を硬化および／または乾燥させることによって保護層を形成してもよい。硬化には、光、熱または放射線（電子線など）を用いることができる。
【００４１】
保護層の膜厚は０．５μｍ以上１０μｍ以下であることが好ましく、特には１μｍ以上７μｍ以下であることが好ましい。また、保護層には、導電性粒子などを必要に応じて添加することもできる。
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
また、電子写真感光体の最表面の層（表面層）には、シリコーンオイル、ワックス、ポリテトラフルオロエチレン粒子、シリカ粒子、アルミナ粒子、窒化ホウ素などの潤滑剤を含有させてもよい。
【実施例】
【００４２】
以下に、具体的な実施例を挙げて本発明をさらに詳細に説明する。ただし、本発明はこれらに限定されるものではない。なお、実施例中の「部」は「質量部」を、「％」は「質量％」を意味する。
【００４３】
（実施例１）
（電子写真感光体Ａ−１の製造）
式（１−１）で示される化合物を含む組成物、２，３，４−トリヒドロキシベンゾフェノン（和光純薬工業（株）製）１００部をメチルエチルケトン７００部に撹拌混合し、溶解させた。撹拌しながら、さらに、塩基性吸着剤キョーワード５００ＳＨ（協和化学工業（株）製、Ｍｇ６Ａｌ２（ＯＨ）１６ＣＯ３・４Ｈ２Ｏ、ＭｇＯ比率：３８．０％（Ｍｇ比率：２２．９％）、体積平均粒径：約４９μｍ）１５０部、及びモレキュラーシーブ５Ａ（キシダ化学（株）製、１／１６‘’Ｐｅｌｌｅｔ）７５部を加え、３０分撹拌した。その後、吸引ろ過により塩基性吸着剤とモレキュラーシーブを除去し、精製処理した２，３，４−トリヒドロキシベンゾフェノン溶液（固形分１０％のメチルエチルケトン溶液）を得た。
【００４４】
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤（化合物名：Ｎ−２−（アミノエチル）−３−アミノプロピルメチルジメトキシシラン、商品名：ＫＢＭ６０２、信越化学社製）０．８部を添加し、６時間攪拌した。その後、トルエンを減圧留去して、１４０℃で６時間加熱乾燥し、表面処理された酸化亜鉛粒子を得た。
【００４５】
次に、ブチラール樹脂（商品名：ＢＭ−１、積水化学工業（株）製）１５部およびブロック化イソシアネート（商品名：スミジュール３１７５、住友バイエルンウレタン社製）１５部をメチルエチルケトン６８部と１−ブタノール７２部の混合溶液に溶解させた。この液に、前記精製処理された２，３，４−トリヒドロキシベンゾフェノン溶液４．０５部（固形分：１０質量％）、及び前記表面処理された酸化亜鉛粒子８１部を加えた。
【００４６】
これを直径０．８ｍｍのガラスビーズを用いたサンドミル装置で２３±３℃雰囲気下で３時間分散した。分散後、シリコーンオイル（商品名：ＳＨ２８ＰＡ、東レダウコーニングシリコーン社製）０．０１部、ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３．１１μｍ）を５．６部加えて撹拌し、下引き層用塗布液を調製した。
この下引き層用塗布液を直径３０ｍｍ、長さ３７０ｍｍのアルミニウムシリンダー上（導電性支持体）に浸漬塗布して塗膜を形成し、この塗膜を４０分間１６０℃で乾燥させることによって、膜厚が１８μｍの下引き層を形成した。
【００４７】
次に、ＣｕＫα特性Ｘ線回折におけるブラッグ角２θ±０．２°の７．４°および２８．１°にピークを有するヒドロキシガリウムフタロシアニン結晶（電荷発生物質）を用意した。このヒドロキシガリウムフタロシアニン結晶４部、および、下記式（Ａ）で示される化合物０．０４部を、シクロヘキサノン１００部にブチラール樹脂（商品名：ＢＸ−１、積水化学工業（株）製）２部を溶解させた液に加えた。
【００４８】
【化５】
2014211619.tif 000006
【００４９】
その後、直径１ｍｍのガラスビーズを用いたサンドミルにて２３±３℃の雰囲気下で１時間分散処理し、分散処理後、酢酸エチル１００部を加えることによって、電荷発生層用塗布液を調製した。この電荷発生層用塗布液を下引き層上に浸漬塗布して塗膜を形成し、この塗膜を１０分間９０℃で乾燥させることによって、膜厚が０．１９μｍの電荷発生層を形成した。
【００５０】
次に、表１に示される材料を、クロロベンゼン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、この塗膜を３０分間１００℃で乾燥させることによって、膜厚２１μｍの電荷輸送層を形成した。
【００５１】
【表１】
2014211619.tif 000007
【００５２】
【化６】
2014211619.tif 000008
【００５３】
次に、以下の手順にしたがって、保護層用塗布液を調製した。
フッ素原子含有樹脂（商品名：ＧＦ−３００、東亞合成（株）製）１．５部を、１，１，２，２，３，３，４−ヘプタフルオロシクロペンタン（商品名：ゼオローラＨ、日本ゼオン（株）社製）４５部及び１−プロパノール４５部の混合溶剤に溶解した。その後、四フッ化エチレン樹脂粉体（商品名：ルブロンＬ−２、ダイキン工業（株）製）３０部を加えた液を、高圧分散機（商品名：マイクロフルイダイザーＭ−１１０ＥＨ、米Ｍｉｃｒｏｆｌｕｉｄｉｃｓ（株）製）に通し、分散液を得た。
その後、下記式（Ｆ）で示される正孔輸送性化合物７０部、１，１，２，２，３，３，４−ヘプタフルオロシクロペンタン３０部及び１−プロパノール３０部を前記分散液に加え、ポリフロンフィルター（商品名：ＰＦ−０４０、アドバンテック東洋（株）製）で濾過を行い、保護層用塗布液を調製した。
【００５４】
【化７】
2014211619.tif 000009
【００５５】
この保護層用塗布液を上記電荷輸送層上に浸漬塗布して塗膜を形成し、得られた塗膜を５分間５０℃で乾燥させた。乾燥後、窒素雰囲気下にて、加速電圧６０ＫＶ、吸収線量８０００Ｇｙの条件で１．６秒間電子線を塗膜に照射した。その後、窒素雰囲気下にて、塗膜の温度が１３０℃になる条件で１分間加熱処理を行った。なお、電子線の照射から１分間の加熱処理までの酸素濃度は２０ｐｐｍであった。
次に、大気中において、塗膜が１１０℃になる条件で１時間加熱処理を行い、膜厚５μｍである保護層を形成した。このようにして、支持体上に下引き層、電荷発生層、電荷輸送層および保護層を有する電子写真感光体Ａ−１を製造した。
【００５６】
（電子写真感光体Ｃ−１の製造）
上記電子写真感光体Ａ−１の製造で示した精製処理を行わずに、２，３，４−トリヒドロキシベンゾフェノン（和光純薬工業（株）製）の固形分１０％メチルエチルケトン溶液を作製した。
電子写真感光体Ａ−１を製造する過程において、精製処理されていない２，３，４−トリヒドロキシベンゾフェノン溶液４．０５部を用いたこと以外は、電子写真感光体Ａ−１と同様にして、電子写真感光体Ｃ−１を製造した。
【００５７】
（実施例２）
実施例１の電子写真感光体Ａ−１の製造において、モレキュラーシーブ５Ａを使用しなかったこと以外は、実施例１と同様にして、電子写真感光体Ａ−２を製造した。
（実施例３）
実施例１の電子写真感光体Ａ−１の製造において、塩基性吸着剤キョーワード５００ＳＨの使用量を５０部、モレキュラーシーブの使用量を５０部としたこと以外は、実施例１と同様にして、電子写真感光体Ａ−３を製造した。
【００５８】
（実施例４）
実施例１の電子写真感光体Ａ−１の製造において、塩基性吸着剤キョーワード５００ＳＨの使用量を４００部、モレキュラーシーブの使用量を１００部としたこと以外は、実施例１と同様にして、電子写真感光体Ａ−４を製造した。
（実施例５）
実施例２において、塩基性吸着剤キョーワード５００ＳＨ  １５０部の代わりに、塩基性吸着剤キョーワード５００ＳＮ（協和化学工業（株）製、Ｍｇ６Ａｌ２（ＯＨ）１６ＣＯ３・４Ｈ２Ｏ、ＭｇＯ比率：３８．７％（Ｍｇ比率：２３．３％）、体積平均粒径：約３００μｍ）２００部としたこと以外は、実施例２と同様にして、電子写真感光体Ａ−５を製造した。
【００５９】
（実施例６）
実施例２において、塩基性吸着剤キョーワード５００ＳＨ  １５０部の代わりに、塩基性吸着剤キョーワード５００ＰＬ（協和化学工業（株）製、Ｍｇ６Ａｌ２（ＯＨ）１６ＣＯ３・４Ｈ２Ｏ、ＭｇＯ比率：３８．９％（Ｍｇ比率：２３．５％）、体積平均粒径：約１４μｍ）１００部としたこと以外は、実施例２と同様にして、電子写真感光体Ａ−６を製造した。
（実施例７）
実施例２において、塩基性吸着剤キョーワード５００ＳＨの代わりに、塩基性吸着剤キョーワード１０００Ｓ（協和化学工業（株）製、Ｍｇ４．５Ａｌ２（ＯＨ）１３ＣＯ３・３．５Ｈ２Ｏ、ＭｇＯ比率：３５．１％（Ｍｇ比率：２１．２％）、体積平均粒径：約５２μｍ）を使用したこと以外は、実施例２と同様にして、電子写真感光体Ａ−７を製造した。  
【００６０】
（実施例８）
実施例１において、２，３，４−トリヒドロキシベンゾフェノンの代わりに、２，４−ジヒドロキシベンゾフェノン（和光純薬工業（株）製）を、塩基性吸着剤キョーワード５００ＳＨの代わりに、塩基性吸着剤ＫＷ−２０００（協和科学工業（株）製、マグネシウム・アルミニウム固溶体、Ｍｇ０．７Ａｌ０．３Ｏ１．１５、ＭｇＯ比率：５８．４％（Ｍｇ比率：３５．２％）、体積平均粒径：約７０μｍ）を使用し、モレキュラーシーブを使用しなかったこと以外は、実施例１と同様にして、電子写真感光体Ａ−８、及びＣ−２を製造した。
【００６１】
（実施例９）
実施例８の電子写真感光体Ａ−８の製造において、塩基性吸着剤ＫＷ−２０００の代わりに、塩基性吸着剤ミズカライフＦ−１Ｇ（水澤科学工業（株）製、シリカ・マグネシア製剤、ＭｇＯ比率：２９．０％（Ｍｇ比率：１７．５％）、体積平均粒径：１５０μｍ）を使用したこと以外は、実施例８と同様にして、電子写真感光体Ａ−９を製造した。
（実施例１０）
実施例１において、２，３，４−トリヒドロキシベンゾフェノンの代わりに、２，３，４，４−テトラヒドロキシベンゾフェノン（和光純薬工業（株）製）を使用し、モレキュラーシーブを使用しなかったこと以外は、実施例１と同様にして、電子写真感光体Ａ−１０、及びＣ−３を製造した。
【００６２】
（実施例１１）
実施例２において、２，３，４−トリヒドロキシベンゾフェノンの代わりに、２，４−ジヒドロキシベンゾフェノン（和光純薬工業（株）製）を使用したこと以外は、実施例２と同様にして、電子写真感光体Ａ−１１を製造した。
（実施例１２）
実施例１において、２，３，４−トリヒドロキシベンゾフェノンの代わりに、３，４−ジヒドロキシベンゾフェノン（和光純薬工業（株）製）を使用し、モレキュラーシーブを使用しなかったこと以外は、実施例１と同様にして、電子写真感光体Ａ−１２、及びＣ−４を製造した。
【００６３】
（実施例１３）
実施例１において、２，３，４−トリヒドロキシベンゾフェノンの代わりに、２−ヒドロキシ−４−メトキシベンゾフェノン（和光純薬工業（株）製）を使用し、モレキュラーシーブを使用しなかったこと以外は、実施例１と同様にして、電子写真感光体Ａ−１３、及びＣ−５を製造した。
（実施例１４）
実施例１において、２，３，４−トリヒドロキシベンゾフェノンの代わりに、２−ヒドロキシ−４−オクチルオキシベンゾフェノン（和光純薬工業（株）製）を使用し、モレキュラーシーブを使用しなかったこと以外は、実施例１と同様にして、電子写真感光体Ａ−１４、及びＣ−６を製造した。
【００６４】
（比較例１）
実施例２において、塩基性吸着剤キョーワード５００ＳＨの代わりに、モレキュラーシーブ５Ａ（キシダ化学（株）製、１／１６‘’Ｐｅｌｌｅｔ）を使用したこと以外は、実施例２と同様にして、電子写真感光体Ｂ−１を製造した。
（比較例２）
実施例２において、塩基性吸着剤キョーワード５００ＳＨの代わりに、クロマトレックスＢＷ２００（富士シリシア化学（株）製、シリカゲル、平均粒径：７０μｍ）を使用したこと以外は、実施例２と同様にして、電子写真感光体Ｂ−２を製造した。
【００６５】
（比較例３）
実施例２において、塩基性吸着剤キョーワード５００ＳＨの代わりに、ＫＣＧ−３０（住化アルケム（株）製、活性アルミナ、平均粒径：４０〜５０μｍ）を使用したこと以外は、実施例２と同様にして、電子写真感光体Ｂ−３を製造した。
（比較例４）
実施例２において、塩基性吸着剤キョーワード５００ＳＨの代わりに、ニッカゲルＭ−３０（東新化成（株）製、合成シリカマグネシア吸着剤、ＭｇＯ比率：１３．４％（Ｍｇ比率：８．１％）、平均粒径：７０μｍ）を使用したこと以外は、実施例２と同様にして、電子写真感光体Ｂ−４を製造した。
【００６６】
（比較例５）
実施例２において、塩基性吸着剤キョーワード５００ＳＨの代わりに、ニッカナイトＧ−３６（東新化成（株）製、活性白土、ＭｇＯ比率：１〜３％（Ｍｇ比率：＜２％）、平均粒径：３００〜５００μｍ）を使用したこと以外は、実施例２と同様にして、電子写真感光体Ｂ−５を製造した。
（比較例６）
実施例１において、２，３，４−トリヒドロキシベンゾフェノンの代わりに、ベンゾフェノン（和光純薬工業（株）製）を使用し、モレキュラーシーブを使用しなかったこと以外は、実施例１と同様にして、電子写真感光体Ｂ−６、及びＣ−７を製造した。
（比較例７）
実施例２において、２，３，４−トリヒドロキシベンゾフェノンの代わりに、アリザリン（和光純薬工業（株）製）を使用し、モレキュラーシーブを使用しなかったこと以外は、実施例１と同様にして、電子写真感光体Ｂ−７、及びＣ−８を製造した。
【００６７】
＜電子写真感光体の感度評価＞
評価用の電子写真装置として、キヤノン（株）製の複写機ｉｍａｇｅＲＵＮＮＥＲ  ｉＲ−ＡＤＶ  Ｃ９０７５  ＰＲＯの改造機を使用した。電子写真感光体Ａ−１、Ｃ−１を複写機とともに温度２３℃湿度５０％ＲＨの環境下で３日間放置した後、電子写真感光体Ｃ−１を複写機にセットし、初期の明部電位が−２００Ｖ、暗部電位が−７５０Ｖとなるようにレーザー光量及び印加電圧を調整した。
続いて、電子写真感光体Ａ−１を複写機にセットし、初期の暗部電位が−７５０Ｖになるように印加電圧を調整した。その後、前記調整したレーザー光量の設定を変更することなく、明部電位を測定した結果、−１７５Ｖであった。この場合の感度差を、−２５Ｖとする。
さらに、電子写真感光体Ａ−２〜１４、及びＢ−１〜７についても同様にして、表２に示す比較電子写真感光体との感度差を測定した。評価結果を表２に示す。
【００６８】
【表２】
2014211619.tif 000010
【００６９】
表２に示されるように、実施例の方法で下引き層を形成した場合に、比較感光体に対して、感度差が−１０Ｖ以上となっている。一方、比較例の方法で下引き層を形成した場合では、比較感光体に対して、感度差が−２〜＋５Ｖとあまり変わらない。つまり、比較例と比べて、実施例の初期明部電位と初期暗部電位の差分が大きくなっており、電子写真感光体の感度特性が向上していることが示されている。